Brevet FR2090229A1 — publié le 19720114

La présente invention concerne une feuille ondulée ou cannelée ainsi qu'o carton ondulé contenant ladite feuille ondulée. Le terme "carton ondulé" sera utilisé dans la présente description et dans les revendications pour définir un produit 5 se composant d'une feuille ondulée qui est liée par adhésif, sur un côté ou sur ses deux côtés, à une feuille plane. Le terme "feuille ondulée" est utilisé pour définir ladite feuille et le terne "revêtement" sera appliqué pour définir ladite feuille plane. 10 L'invention a pour objet une feuille ondulée et un carton ondulé présentant une grande rigidité à l'état humide. De préférence cette grande rigidité doit avoir un caractère permanent c'est-à-dire que la feuille ondulée et le carton ondulé doivent conserver leur grande rigidité également après avoir été soumis 15 à une ambiance humide pendant une longue période de temps. L'invention a en outre pour objet une feuille ondulée qui puisse être produite et ondulée comnodément et qui puisse également ê-tre facilement liée par adhésif à la ou aux feuilles de revêtement . 20 Le carton ondulé constitue habituellement une matière de haute qualité pour la fabrication de récipients rigides utilisables dans une ambiance sèche. Cependant dans une ambiance humide, le papier absorbe de l'eau et la rigidité est perdue. Cela est vrai à la fois pour la feuille de revêtement et pour la 25 feuille ondulée. De nombreux essais ont été réalisés pour augmenter la rigidité à l'état humideV La feuille de revêtement a été imprégnée de cire ou d'autres agents retardant l'absorption d'eau. Les feuilles de revêtements ont été revêtues d'une couche plastique 30 ou bien le carton ondulé est revêtu de cire dans une opération de revêtement en rideau. Le terme de "revêtement en rideau" est utilisé pour définir un procédé de dépôt d'une couche de cire sur le carton ondulé en pulvérisant une cire atomisée sur ledit carton. La cire, par exemple de la cire de paraffine, peut être 35 fondue ou dissoute dans un solvant. ïïne telle couche de matière plastique ou de cire constitue un écran protégeant le papier contre l'eau et la vapeur d'eau. Des agents similaires ont été utilisés sûr la feuille ondulée. Des couches d'arrêt, par exemple des couches en matière plastique, déposées sur la feuille on&u-40 lée introduisent des inconvénients du fait qu'il est difficile 71 18477 2 2090229 d•'onduler une feuille de ce type dans des machines classiques et du fait qu'une mince couche superficielle de matière plastique est aisément fissurée dans l'opération d'ondulation, les piqûres ainsi formées rendant la couche- de matière plastique per-5 méable à l'eau. On connaît diff érents types de carton ondulé ^ plus ou moins rigides à l'état humide, mais aucun d'eux ne présente une Rigidité permanente à l'état humide, tout au moins en ce qui concerne la feuille ondulée. La feuille ondulée est princi-10 paiement responsable de la rigidité du carton ondulé. En conséquence il est important qu'un carton ondulé destiné à être utilisé dans une ambiance humide comporte une feuille ondulée présentant une frigidité permanafce à l'état humide. La feuille ondulée suivant l'invention comprend une âme présentant un poids p 15 compris entre 50 et 150 g/m et se composant d'une matière plas- 2 tique présentant un module d'élasticité d'au moins 1000 ÏT/mm , ladite âme étant pourvue sur ses deux faces de couches de papier 2 d'un poids de 10 à 50 g/™1-* Les matières plastiques formant l'âme de la feuille ondu-20 lée peuvent être des matières thermoplastiques, par exemple du polyéthylène de haute densité ou de préférence du polystyrène. En variante., la matière plastique peut être une résine thermo-durcissable qui n'a pas été encore cuite à son état de durcissement final. Les matières plastiques ne doivent pas donner une 25 saveur ou un goût indésirable aux produits entrant en contact avec le carton ondulé. En cas de combustion, les matières plastiques ne doivent pas engendrer de produits de combustion nocifs. Les feuilles de revêtement de la feuille ondulée doivent être formées d'un papier résistant et mince, de préférence du 50 papier kraft, d'un poids de 30 à 50 g/'m . Le papier doit avoir une grande résistance à l'état humide. Ceci peut être obtenu, d'une manière connue, en ajoutant à la pâte 1Sj d'alun, une quantité d'acide sulfurique suffisante pour donner à la pâte un pH compris entre 4 et 4-,5 et 0,2% d'une résine à base de "tall oil" 35 et finalement, juste avant que la pâte ne pénètre dans, la machine de fabrication de papier, 0,2 % d'urée-formaldéhyde du type à cations actifs. Les pourcentages indiqués plus haut sont basés sur le poids de substances solides dans la pâte. $a feuille ondulée et stratifiée est produite en chauffant 4-0 la couche de matière plastique ou les feuilles de revêtement, -:7.1; ■ ou "bien les deux parties, et en les. faisant passer, entre des rouleaux-de compression opérant sous une pression de laminage •appropriée. Les couches de-papier empêchent un contact direct entre la feuille de matière plastique et les rouleaux. En va-5 riante, la feuille stratifiée ondulée est produite par extrusion de la feuille matière entre deux feuilles -ou bandes de papier. La matière stratifiée ainsi produite est alors ondulée d'une manière connue, les couches de papier empêchant un contact direct entre la feuille de matière plastique et les rouleaux d'on-10 dulation. Si la matière plastique est une résine thermodurcissa-ble, la feuille ondulée est alors soumise à un traitement thermique de' façon à faire durcir complète-ient la matière plastique. La feuille ondulée ainsi produite est liée par adhésif, sur un côté ou sur les deux côtés, à une feuille de revêtement. 15 La feuille de revêtement est fixée sur les sommets des ondulations de la feuille ondulée par scellement thermique ou bien à l'aide d'un adhésif ayant une grande résistance à l'état humide. La feuille de revêtement peut être, constituée d'une feuille de matière plastique telle que du polystyrène. La feuille de ma-20 tière plastique peut comporter d'un côté ou des deux côtés une. couche de papier. En variante, la fsuille de revêtement peut être formée d'une feuille de papier, Dans de nombreux cas, il s'est avéré avantageux d'utiliser une feuille de revêtement en papier pourvue d'une 25 couche de polyéthylène. Le cas échéant, la feuille de revêtement peut avoir été traitée avec de la cire. Cette feuille de revêtement peut aisément être fixée à l'aide d'un adhésif sur la feuille ondulée par scellement thermique. Un revêtement final en rideau avec de la cire permet d'obtenir un bon produit possédant 30 une grande rigidité à l'état humide. La feuille de revêtement peut être constituée de papier ciré. Dans ce cas, il est essentiel que le carton ondulé final soit revêtu de cire pulvérisée au rideau. D'autres avantages et caractéristiques de l'invention se-35 ront mis en évidence dans la suite de la description, donnée à .titre d'exemple non limitatif, en référence aux dessins annexés dans lesquels : 3?ig-..\1 est_ une coupe d'un carton ondulé, se composant d'une -feuille ondulée, liée sur une feuille de revêtement; 40 Fig. 2 est une coupe d'un carton ondulé se composant.d'une 71 -.18477 4 2090229 feuille ondulée solidaire dé deux feuilles de revêtements .Sur les deux figures,' la, feuille ondulée se compose d'une âme 1 en matière plastique et de couches superficielles 2 et 3 formées d'un papier glacé présentant une grande résistance à 5 l'état humide. Sur la fig. 1, la feuille de revêtement se com-p>ose de papier ciré 4-a pourvu d'une couche de polyéthylène 5 dirigée vers la partie ondulée. Les sommets des ondulations et la feuille du revêtement sont réunis par scellement thermique. Sur la fig. 2, les feuilles de revêtement sont constituées de 10 feuilles de papier 4-b imprégnées de cire. Les sommets des ondulations sont réunis aux feuilles de revêtement à l'aide d'un adhésif 6 présentant une grande résistance à l'état humide. Le carton dndulé est finalement ciré dans une opération de revêtement "au rideau", ce qui permet d'obtenir sur les faces exté-15 rieures des feuilles de revêtement des couches de cire 7« EXEMPLE 1 En vue de son utilisation dans des boîtes à poissons, une feuille ondulée a été fabriquée à. partir d'un papier glacé d'un o poids de 4-0 g/m*-, d'une feuille de polystyrène d'un poids de 2 P 20 125 g/m et d'une feuille de papier glacé d'un poids de -I-0 g/m . La partie ondulée était une feuille ondulée dite de type "B" présentant une hauteur ou épaisseur de 3 mm et comportant 154 cannelures par mètre. La feuille ondulée a été combinée par scellement thermique avec deux feuilles de revêtement en papier ci- p 25 ré d'un poids de 24-0 g/m et elle a été recouverte d'une couche 2 de polyéthylène d'un poids de 20 g/m . Le carton ondulé ainsi formé a été soumis à un revêtement en rideau avec de la cire afin d'obtenir un produit présentant une grande rigidité à l'état humide et un poids de 850 g/m . Ce produit après avoir été impré-■tq gné d'eau, a présenté lors d'un essai d'écrasement à plat la même valeur qu'un produit similaire essayé dans une ambiance sèche, ledit produit similaire comportant une feuille ondulée de qualité disponible sur le marché sous la dénomination "Billerud Flûte" d'un poids de 112 g/m . EXErlFDE 2 La feuille ondulée décrite à l'exemple 1 a été fixée à l'aide d'un, adhésif sur deux feuilles de revêtement constituées 35 cle gapier kraft imprégné de cire et présentant un poids de 24-0 g/m . On a utilisé comme adhésif une colle à base d'amidon présentant une grande réâistance à l'état humide et le produit a été ultérieurement revêtu de cire. Le carton ondulé ainsi produit a présenté un poids de 830 g/m2 et on a obtenu à l'état humide et lors d'un essai d'écrasement à plat la même valeur que pour le produit de 1'exemple 1. 4-0 71 18477 _ 2090229 22F3r2ÏGATICNS ~ 1. Feuille ondulée présentant une grande rigidité à l'état humide, caractérisée en ce qu^elle comprend une âme d'un poids de 50 à IpO g/si^ et se composant d'une matière plastique ayant p 5 un module d'élasticité- d'au moins 1000 H/mat, l'âme étant pourvue sur ses deux côtés, de revêtements en papier ayant un poids de 10 à 50 g/m2. 2. Veuille ondulée suivant la revendication 1, caractérisée en ce que l'â.ie on matière plastique possède un poids d'environ 10 125 g/m" et sn ce que les revêments en papier sont constitués d'un papier kraft ayant un poids d'environ 40 g/m . 3. Feuille suivant l'une des revendications 1 ou 2, caractérisée àn ce que les revêtements de papier contiennent des additifs augmentant la résistance à lrétat humide. 15 4. Carton ondulé présentant une grande rigidité à l'état humide et comprenant une feuille ondulée suivant l'une quelconque des revendications 1 j }, ainsi qu'une feuille de revêtement fixée à l'aide d'un adhésif sur au moins un côté de la feuille ondulée. 20 5. Carton ondulé suivant la revehdication 4, caractérisé en ce que le revêtement se compose d'une feuille de papier pourvue d'une couche de matière plastique du côté tourné vers la feuille ondulée, la feuille de revêtement étant réunie à la feuille ondulée par scellement thermique. 25 6. Carton ondulé suivant la revendication 4, caractérisé en ce que la feuille de revêtement est constituée de papier kraft imprégné de cire et en ce qu'elle est réunie à la feuille ondulée à l'aide d'un adhésif ayant une grande résistance à l'état humide. 50 7. darton ondulé suivant l'une quelconque des revendications 4 à 6, caractérisé en ce qu'il est revêtu de cire à l'extérieur.